(57)【要約】      （修正有）【課題】新規の光酸発生剤化合物（ＰＡＧ）およびこれを含むフォトレジスト組成物の提供。【解決手段】下記式（Ｉ）および（ＩＩ）：2011219456.tif 000017（式（Ｉ）および（ＩＩ）のそれぞれにおいて、Ｍ＋は有機オニウム基を表し；Ｒ１はステロイド構造であり；ｍは０〜１０の整数であり；ｎは正の整数である）から選択される光酸発生剤化合物。【選択図】なし【特許請求の範囲】
【請求項１】
下記式（Ｉ）および（ＩＩ）：
【化１】
2011219456.tif 000012
（式（Ｉ）および（ＩＩ）のそれぞれにおいて、
Ｍ＋は有機オニウム基を表し；
Ｒ１はステロイド構造であり；
ｍは０〜１０の整数であり；
ｎは正の整数である）
から選択される光酸発生剤化合物。
【請求項２】
下記式（ＩＩＩ）：
【化２】
2011219456.tif 000013
（式中、Ｒはステロイド構造であり；
Ｘはリンカーであり；
ＷおよびＹは、それぞれ独立して、各存在において、水素もしくはフルオロであり；
Ｍ＋は有機オニウム基を表し；
ｍは０〜１０の整数であり；
ｎは正の整数である）
の光酸発生剤化合物。
【請求項３】
下記式（ＩＶ）：
【化３】
2011219456.tif 000014
（式中、Ｒはステロイド構造であり；
Ｘはリンカーであり；
ＷおよびＹは、それぞれ独立して、各存在において、水素もしくはフルオロであり；
Ｍ＋は有機オニウム基を表し；
ｍは０〜１０の整数であり；
ｎは正の整数である）
の光酸発生剤化合物。
【請求項４】
下記：
【化４】
2011219456.tif 000015
（それぞれの構造において、Ｍ＋は有機オニウム基を表し；かつ基Ｒ、ｍおよびｎの定義は、各構造のすぐ下に定義されている）
から選択される光酸発生剤化合物。
【請求項５】
下記：
【化５】
2011219456.tif 000016
から選択される光酸発生剤化合物。
【請求項６】
樹脂成分、および請求項１〜５のいずれか１項の光酸発生剤化合物を含むフォトレジスト組成物。
【請求項７】
（ａ）請求項６のフォトレジスト組成物の塗膜層を基体上に適用し；
（ｂ）フォトレジスト塗膜層をパターン形成された活性化放射線に露光し、露光されたフォトレジスト層を現像して、レリーフ像を提供する；
ことを含む、フォトレジストレリーフ像を形成する方法。
【発明の詳細な説明】
【技術分野】
【０００１】
本発明はコラート部分を含む新規の光酸発生剤化合物（ＰＡＧ）およびこのＰＡＧ化合物を含むフォトレジスト組成物に関する。
【背景技術】
【０００２】
フォトレジストは基体に像を写すための感光膜である。フォトレジストはネガ型またはポジ型像を形成する。フォトレジストを基体上にコーティングした後、この塗膜はパターン形成されたフォトマスクを通して、紫外光のような活性化エネルギー源に露光されて、フォトレジスト塗膜に潜像を形成する。このフォトマスクは、下にある基体に写されることが望まれる像を画定する活性化放射線に対して不透明および透明な領域を有する。
【０００３】
フォトレジスト組成物の組成を変えて、機能特性の性能を改良するために様々な試みがなされてきた。とりわけ、フォトレジスト組成物における使用のために、様々な光活性化合物が報告されてきた。例えば、米国特許第６，６６４，０２２号および第６，８４９，３７４号、並びに米国特許出願公開第２００９／００６１３５８号を参照。
【先行技術文献】
【特許文献】
【０００４】
【特許文献１】米国特許第６，６６４，０２２号明細書
【特許文献２】米国特許第６，８４９，３７４号明細書
【特許文献３】米国特許出願公開第２００９／００６１３５８号明細書
【発明の概要】
【発明が解決しようとする課題】
【０００５】
既知のフォトレジストは、多くの既存の商業的な用途に充分な解像度およびサイズを有するフィーチャーを提供することができる。しかし、多くの他の用途については、サブミクロン寸法の高解像イメージを提供できる新たなフォトレジストについての必要性が存在している。
【課題を解決するための手段】
【０００６】
一形態においては、本発明者は、ポジ型またはネガ型フォトレジスト組成物において使用するための、コラート部分を含む新規の光酸発生剤化合物（ＰＡＧ）を提供する。好ましくは、このＰＡＧはイオン性化合物、特にスルホニウム化合物である。このようなスルホニウム化合物の場合においては、好ましくは、コラート基はＰＡＧのアニオン性成分の部分である。例えば、好ましい形態においては、コラート基はフッ素化スルホナートアニオン化合物の部分であり、特に、このアニオン化合物は後述のような伸長した飽和リンカー基を含む。
【発明を実施するための形態】
【０００７】
本明細書において言及される場合、用語「コラート」はステロイド構造を含み、一般に、ステロイド構造を有するＣ２０−５０炭化水素基を含む。ステロイド構造は周知であり、一般式：
【化１】
2011219456.tif 000002
で表されるように一緒に縮合された、３つの６員環および１つの５員環を好適に含むことができる。
【０００８】
本発明の特に好ましいＰＡＧは以下の式（Ｉ）および（ＩＩ）のものを含むことができる：
【化２】
2011219456.tif 000003
式（Ｉ）および（ＩＩ）のそれぞれにおいて、
Ｍ＋は有機オニウム塩を表し、特定の形態においては、Ｍ＋は三置換スルホニウムカチオンまたは二置換ヨードニウムカチオンである。
Ｒ１はステロイド構造であり；
ｍは０〜１０の整数であり、好ましくは少なくとも１、２、３または４のような正の整数であり；
ｎは正の整数、好適には１、２、３または４、より典型的には１または２である。Ｍ＋は好ましくは光活性である。
【０００９】
上述のように、好ましい実施形態においては、本発明のＰＡＧは、少なくとも４つの飽和非環式原子を有する鎖が（ｉ）スルホン部分（ＳＯ３−）と（ｉｉ）（ａ）非−飽和部分（例えば、フェニルもしくは他の炭素環式アリール）、ケト（カルボニル）、エステルなど、または（ｂ）脂環式基、例えば、シクロヘキシルなどとの間に挿入されているスルホナートアニオン成分を含む。典型的なアニオン成分には、以下の式：Ｒ（ＣＨ２）ｎ（ＣＦ２）ｍＳＯ３−（式中、ｎとｍとの合計は少なくとも４であり、Ｒは飽和非環式基以外である（例えば、Ｒはエステル、フェニル、シクロヘキシルなどであり得る））のものが挙げられうる。
【００１０】
このような飽和鎖が、乳酸エチル、プロピレングルコールメチルエーテルアセタートなどのような典型的なフォトレジスト溶媒中で、ＰＡＧ化合物の著しく増大した溶解性を提供しうることを本発明者は見いだした。
【００１１】
好ましくは、本発明のＰＡＧはポジ型またはネガ型化学増幅フォトレジスト（すなわち、光酸促進架橋反応を受けて、レジストの塗膜層の露光領域を、未露光領域よりも低い現像剤可溶性にするネガ型レジスト組成物、および１種以上の組成物成分の酸不安定基の光酸促進脱保護反応を受けて、レジストの塗膜層の露光領域を、未露光領域よりも、水性現像剤中でより可溶性にするポジ型レジスト組成物）において使用される。エステルのカルボキシル酸素に共有結合した第三級非環式アルキル炭素または第三級脂環式炭素を含むエステル基は、一般的に、本発明のフォトレジストにおいて使用される樹脂の好ましい光酸不安定基である。アセタール基も好適な光酸不安定基である。
【００１２】
本発明のフォトレジストの好ましい像形成波長には、サブ３００ｎｍ波長、例えば、２４８ｎｍ、およびサブ２００ｎｍ波長、例えば、１９３ｎｍ、並びにＥＵＶが挙げられる。
【００１３】
本発明の特に好ましいフォトレジストは、本明細書において開示されるような像形成有効量の１種以上のＰＡＧ、並びに以下の群から選択される樹脂を含む：
１）２４８ｎｍでの像形成に特に好適な、化学増幅ポジ型レジストを提供できる酸不安定基を含むフェノール系樹脂。この種類の特に好ましい樹脂には以下のものが挙げられる：ｉ）ビニルフェノールおよびアクリル酸アルキルの重合単位を含むポリマー、このポリマーにおいては、重合されたアクリル酸アルキル単位は光酸の存在下でデブロッキング（ｄｅｂｌｏｃｋｉｎｇ）反応を受けうる。典型的には、光酸誘起デブロッキング反応を受けうるアクリル酸アルキルには、例えば、アクリル酸ｔ−ブチル、メタクリル酸ｔ−ブチル、アクリル酸メチルアダマンチル、メタクリル酸メチルアダマンチル、および光酸誘起反応を受けうる他の非環式アルキルおよび脂環式アクリラートが挙げられ、例えば、米国特許第６，０４２，９９７号および第５，４９２，７９３号（参照により本明細書に組み込まれる）におけるポリマーが挙げられる；ｉｉ）ビニルフェノール、場合によって置換された（ただし、ヒドロキシルまたはカルボキシ環置換基を含まない）ビニルフェニル（例えば、スチレン）、および上記ポリマーｉ）について記載されるデブロッキング基のもののようなアクリル酸アルキルの重合単位を含むポリマー、例えば、米国特許第６，０４２，９９７号（参照により本明細書に組み込まれる）に記載されているポリマー；並びに、ｉｉｉ）光酸と反応しうるアセタールまたはケタール部分を含む繰り返し単位を含み、および場合によって芳香族繰り返し単位、例えば、フェニルもしくはフェノール性基などを含むポリマー；
２）実質的にまたは完全にフェニルまたは他の芳香族基を含まない樹脂、これは１９３ｎｍのようなサブ２００ｎｍ波長での像形成に特に好適な化学増幅ポジ型レジストを提供できる。特に好ましいこの種類の樹脂には以下のものが挙げられる；ｉ）場合によって置換されたノルボルネンのような、非芳香族環式オレフィン（環内二重結合）の重合単位を含むポリマー、例えば、米国特許第５，８４３，６２４号（参照により本明細書に組み込まれる）に記載されているポリマー；ｉｉ）アクリル酸アルキル単位、例えば、アクリル酸ｔ−ブチル、メタクリル酸ｔ−ブチル、アクリル酸メチルアダマンチル、メタクリル酸メチルアダマンチル、および他の非環式アルキルおよび脂環式アクリラートを含むポリマー；例えば、米国特許第６，０５７，０８３号に記載されているポリマー。
【００１４】
本発明のレジストは、区別できるＰＡＧの混合物、典型的には２または３種の異なるＰＡＧの混合物、より典型的には、合計２種類の区別できるＰＡＧからなる混合物を含むこともできる。
【００１５】
本発明は、サブ（ｓｕｂ）クオーターミクロン寸法以下の、例えば、サブ０．２またはサブ０．１ミクロン寸法の、高解像でパターン形成されたフォトレジスト像（例えば、本質的に垂直の側壁を有するパターン形成されたライン）を形成する方法をはじめとする、本発明のフォトレジストのレリーフ像を形成する方法も提供する。
【００１６】
本発明は、本発明のフォトレジストおよびレリーフ像をその上にコーティングした、マイクロエレクトロニクスウェハまたはフラットパネルディスプレイ基体のような、基体を含む製造物品をさらに提供する。本発明の他の形態は以下に開示される。
【００１７】
上記式（Ｉ）および（ＩＩ）の化合物に加えて、本発明の好ましいＰＡＧには、次の式（ＩＩＩ）のものが挙げられる：
【化３】
2011219456.tif 000004
式中、Ｒはステロイド構造であり；
Ｘは化学結合、Ｃ１−１０炭素もしくはヘテロ（例えば、Ｎ、ＯまたはＳ）鎖などのようなリンカーであり；
ＷおよびＹは、それぞれ独立して、各存在において、水素もしくはフルオロであるが、ＳＯ３−に直接隣接する炭素基は、好ましくは、少なくとも１つのフッ素原子を有し、より好ましくは、少なくとも２つのフッ素原子を有する（すなわち、−ＣＦ２−）；
ｍ、ｎおよびＭ＋は、上記式（Ｉ）および（ＩＩ）についての定義と同じである。
【００１８】
本発明のさらに追加の好ましいＰＡＧには、次の式（ＩＶ）のものが挙げられる：
【化４】
2011219456.tif 000005
式中、Ｒはステロイド構造であり；
Ｘは化学結合、Ｃ１−１０炭素もしくはヘテロ（例えば、Ｎ、ＯまたはＳ）鎖などのようなリンカーであり；
ＷおよびＹは、それぞれ独立して、各存在において、水素もしくはフルオロであるが、ＳＯ３−に直接隣接する炭素基は、好ましくは、少なくとも１つのフッ素原子を有し、より好ましくは、少なくとも２つのフッ素原子を有する（すなわち、−ＣＦ２−）；
ｍ、ｎおよびＭ＋は、上記式（Ｉ）および（ＩＩ）についての定義と同じである。
【００１９】
一般的に、本発明のＰＡＧには、以下のものが挙げられる（以下の構造において、Ｍ＋は式（Ｉ）および（ＩＩ）について先に定義されたのと同じであり、並びに、基Ｒ、ｍおよびｎは具体的な化合物のすぐ下に定義されている）：
【化５】
2011219456.tif 000006
【００２０】
本発明のＰＡＧの一般的に好ましいオニウム塩（上記式において基Ｍ＋を含む）には、スルホニウムおよびヨードニウム塩光酸発生剤、例えば、欧州特許出願公開第０７０８３６８Ａ１号に開示されている化合物が挙げられる。このような塩には、以下の式で表されるものが挙げられる：
【化６】
2011219456.tif 000007
式中、Ｒ１〜Ｒ５はそれぞれ独立して、場合によって置換されているＣ１−１６アルキル基、または置換もしくは非置換の炭素環式アリール基、例えば、フェニル、ナフチルなどを表し；または、Ｒ１、Ｒ２およびＲ３のいずれか２以上は一緒に結合して硫黄環を有する環（例えば、硫黄原子を有する５、６もしくは７員環）を形成することができる。炭素環式アリール基の好ましい例には、Ｃ６−１４単環式または縮合環アリール基が挙げられる。アリール基上の置換基の好ましい例には、アルキル基、ハロアルキル基、シクロアルキル基、アリール基、アルコキシ基、ニトロ基、カルボキシル基、アルコキシカルボニル基、ヒドロキシル基、メルカプト基およびハロゲン原子が挙げられる。
【００２１】
本発明の特に好ましいＰＡＧには次のものが挙げられる：
【化７】
2011219456.tif 000008
【００２２】
以下のスキーム１は本発明のＰＡＧの合成についての好適なアプローチを例示する：
【化８】
2011219456.tif 000009
【００２３】
本明細書において上述のように、本発明のＰＡＧの様々な置換基が場合によって置換されうる。置換部分は１以上の利用可能な位置において、例えば、Ｆ、Ｃｌ、Ｂｒおよび／またはＩのようなハロゲン、ニトロ、シアノ、スルホノ、アルキル、例えば、Ｃ１−１６アルキル（Ｃ１−８アルキルが好ましい）、ハロアルキル、例えば、フルオロアルキル（例えば、トリフルオロメチル）およびペルハロアルキル、例えば、ペルフルオロＣ１−４アルキル、アルコキシ、例えば、１以上の酸素結合を有するＣ１−１６アルコキシ（Ｃ１−８アルコキシが好ましい）、アルケニル、例えば、Ｃ２−１２アルケニル（Ｃ２−８アルケニルが好ましい）、アルケニル、例えば、Ｃ２−１２アルケニル（Ｃ２−８アルキニルが好ましい）、アリール、例えば、フェニルまたはナフチル、並びに置換アリール、例えば、ハロ、アルコキシ、アルケニル、アルキニルおよび／またはアルキル置換アリール（好ましくは、対応する基についての上記炭素原子数を有する）によって、好適に置換される。好ましい置換アリール基には、置換フェニル、アントラセニルおよびナフチルが挙げられる。
【００２４】
本明細書において使用される場合、用語、アルキル、アルケニルおよびアルキニルは、他に修飾されない限りは、環式および非環式基の双方をいうが、もちろん環式基は少なくとも３つの炭素環メンバーを含む。本発明の化合物のアルケニルおよびアルキニル基は１以上の不飽和結合を、典型的には１〜約３または４つの不飽和結合を有する。また、本明細書において使用される場合、用語、アルケニルおよびアルキニルとは、環式および非環式基の双方をいうが、直鎖または分岐非環式基が一般的により好ましい。本発明のＰＡＧ化合物のアルコキシ基は１以上の酸素結合を、典型的には１〜約５または６つの酸素結合を有する。本発明のＰＡＧのアルキルチオ基は１以上のチオエーテル結合を、典型的には１〜約５または６つのチオエーテル結合を有する。本発明のＰＡＧ化合物のアルキルスルフィニル基は、１以上のスルフィニル（ＳＯ）結合を、典型的には１〜約５または６つのスルフィニル結合を有する。本発明のＰＡＧ化合物のあるキルスルホニル基は１以上のスルホニル（ＳＯ２）結合を、典型的には１〜約５または６つのスルホニル結合を有する。本発明のＰＡＧ化合物の好ましいアルキルアミノ基には、１以上の第一級、第二級および／または第三級アミン基を、好ましくは１〜約３または４つのアミン基を有する基が挙げられる。好適なアルカノイル基は１以上のカルボニル基、典型的には１〜約４または５つのカルボニル基を有する。アルコキシ、アルキルチオ、アルキルスルフィニル、アルキルスルホニル、アルカノイルおよび他の基は好適に直鎖または分岐であることができる。本明細書において使用される場合、炭素環式アリールとは、１〜３つの別個のまたは縮合した環を有し、並びに６〜約１８の炭素環メンバーを有する非ヘテロ芳香族基をいい、例えば、フェニル、ナフチル、ビフェニル、アセナフチル、フェナントラシルなどが挙げられうる。フェニルおよびナフチルが多くの場合好ましい。好適なヘテロ芳香族もしくはヘテロアリール基は、１〜３つの環、それぞれの環に３〜８の環メンバー、並びに１〜約３つのヘテロ原子（Ｎ、ＯまたはＳ）を有しうる。特に好適なヘテロ芳香族もしくはヘテロアリール基には、例えば、クマリニル、キノリニル、ピリジル、ピラジニル、ピリミジニル、フリル、ピロリル、チエニル、チアゾリル、オキサゾリル、イミダゾリル、インドリル、ベンゾフラニルおよびベンゾチアゾールが挙げられる。
【００２５】
上述のように、本発明のＰＡＧは、ポジ型およびネガ型化学増幅レジスト組成物の双方をはじめとするフォトレジスト組成物中の感放射線成分として有用である。
【００２６】
本発明のフォトレジストは典型的には、樹脂バインダーおよび上述のような本発明の光活性成分を含む。好ましくは、樹脂バインダーは、レジスト組成物に水性アルカリ現像可能性を付与する官能基を有する。例えば、好ましいのは、ヒドロキシルまたはカルボキシラートのような極性官能基を有する樹脂バインダーである。好ましくは、樹脂バインダーは、アルカリ水溶液でレジストを現像可能にするのに充分な量でレジスト組成物中に使用される。
【００２７】
好ましくは、本発明の光酸発生剤化合物が、化学増幅ポジ型レジストにおいて使用される。このようなレジスト組成物の多くは、例えば、米国特許第４，９６８，５８１号；第４，８８３，７４０号；第４，８１０，６１３号；および第４，４９１，６２８号；並びに、カナダ国特許出願公開第２，００１，３８４号に記載されており、これら全ては、化学増幅ポジ型レジストを製造および使用するその教示について、参照により本明細書に組み込まれる。本発明に従って、これら先行技術のレジスト組成物は、感放射線成分としての本発明の光活性成分での置き換えによって改変される。
【００２８】
また、本発明のＰＡＧは、１以上の光酸不安定基を有し、かつ実質的に、本質的にまたは完全にフェニルもしくは他の芳香族基を含まないポリマーと共に好ましくは使用される。このような、フォトレジスト組成物は１９３ｎｍ放射線のようなサブ２００ｎｍ放射線での像形成に特に有用である。
【００２９】
例えば、好ましいポリマーは約５モルパーセント未満の芳香族基を、より好ましくは約１または２モルパーセント未満の芳香族基を、より好ましくは約０．１、０．０２、０．０４および０．０８モルパーセント未満の芳香族基を、さらにより好ましくは約０．０１モルパーセント未満の芳香族基を含む。特に好ましいポリマーは芳香族基を完全に含まない。芳香族基はサブ２００ｎｍ放射線を非常に吸収することができ、よって、このような短い波長の放射線で像形成されるフォトレジストに使用されるポリマーには望ましくない。
【００３０】
実質的にまたは完全に芳香族基を含まず、かつ本発明のＰＡＧと配合されてサブ２００ｎｍ像形成のためのフォトレジストを提供することができる好適なポリマーは、シプレイカンパニー（Ｓｈｉｐｌｅｙ  Ｃｏｍｐａｎｙ）の欧州特許出願公開第ＥＰ９３０５４２Ａ１号に開示されている。
【００３１】
芳香族基を実質的にまたは完全に含まない好適なポリマーは、アクリル酸メチルアダマンチル、メタクリル酸メチルアダマンチル、アクリル酸エチルフェンキル、メタクリル酸エチルフェンキルなどの重合により提供されうるような光酸不安定アクリラート単位のようなアクリラート単位；ノルボルネン化合物または環内炭素−炭素二重結合を有する他の脂環式化合物の重合により提供されうるような縮合非芳香族脂環式基；無水マレイン酸の重合により提供されうるような酸無水物；などを好適に含む。
【００３２】
本発明の好ましいネガ型組成物は、酸への曝露の際に硬化し、架橋しまたは固化しうる物質と、本発明の光活性成分との混合物を含む。
【００３３】
特に好ましいネガ型組成物は、樹脂バインダー、例えば、フェノール系樹脂、架橋剤成分および本発明の光活性成分を含む。このような組成物およびその使用は欧州特許出願公開第０１６４２４８号および第０２３２９７２号、並びにＴｈａｃｋｅｒａｙ（タケレイ）らへの米国特許第５，１２８，２３２号に開示されている。樹脂バインダー成分として使用するのに好ましいフェノール系樹脂には、上で論じられたもののような、ノボラック、およびポリ（ビニルフェノール）が挙げられる。好ましい架橋剤には、アミンベースの物質、例えば、メラミン、グリコールウリル、ベンゾグアナミンベースの物質および尿素ベースの物質が挙げられる。メラミン−ホルムアルデヒド樹脂が概して最も好ましい。このような架橋剤は商業的に入手可能であり、例えば、メラミン樹脂はアメリカンシアナミド（Ａｍｅｒｉｃａｎ  Ｃｙａｎａｍｉｄ）によって、商品名サイメル（Ｃｙｍｅｌ）３００、３０１および３０３で販売されている。グリコールウリル樹脂は、アメリカンシアナミドによって、商品名サイメル１１７０、１１７１、１１７２で販売されており、尿素ベースの樹脂はビートル（Ｂｅｅｔｌｅ）６０、６５および８０の商品名で販売されており、ベンゾグアナミン樹脂はサイメル１１２３および１１２５の商品名で販売されている。
【００３４】
本発明のフォトレジストは他の物質を含むこともできる。例えば、他の任意の添加剤として、化学線（ａｃｔｉｎｉｃ）およびコントラスト（ｃｏｎｔｒａｓｔ）染料、抗ストリエーション剤（ａｎｔｉ−ｓｔｒｉａｔｉｏｎ  ａｇｅｎｔ）、可塑剤、速度向上剤、増感剤などが挙げられる。比較的高濃度、例えば、レジストの乾燥成分の合計重量の５〜３０重量パーセントの量で存在することができる充填剤および染料を除いて、このような任意の添加剤は、典型的には、フォトレジスト組成物中に低濃度で存在する。
【００３５】
本発明のレジストの好ましい任意の添加剤は追加塩基、特にテトラブチルアンモニウムヒドロキシド（ＴＢＡＨ）であり、これは現像されたレジストレリーフ像の解像度を向上させることができる。追加塩基は好適には比較的少量で、例えば、ＰＡＧに対して約１〜１０重量パーセント、より典型的には１〜約５重量パーセントで使用される。他の好適な塩基性添加剤には、スルホン酸アンモニウム塩、例えば、ｐ−トルエンスルホン酸ピペリジニウム、およびｐ−トルエンスルホン酸ジシクロヘキシルアンモニウム；アルキルアミン、例えば、トリプロピルアミンおよびドデシルアミン；アリールアミン、例えば、ジフェニルアミン、トリフェニルアミン、アミノフェノール、２−（４−アミノフェニル）−２−（４−ヒドロキシフェニル）プロパンなどを挙げることができる。
【００３６】
本発明のレジストの樹脂バインダー成分は、典型的には、レジストの露光された塗膜層を、アルカリ水溶液などを用いて現像可能にするのに充分な量で使用される。より詳細には、樹脂バインダーは好適に、レジストの全固形分の５０〜約９０重量％を構成しうる。光活性成分は、レジストの塗膜層中の潜像の形成を可能にするのに充分な量で存在すべきである。より詳細には、光活性成分は、好適には、レジストの全固形分の約１〜４０重量％の量で存在しうる。典型的には、より少ない量の光活性成分が化学増幅型レジストに好適であり得る。
【００３７】
本発明のフォトレジストは、このようなフォトレジストの配合において使用される先行技術の光活性化合物を本発明のＰＡＧと置き換えることを除いて、既知の手順に従って一般的に製造される。例えば、本発明のレジストは、フォトレジストの成分を好適な溶媒に溶解することによりコーティング組成物として製造されることができ、この好適な溶媒には、例えば、グリコールエーテル、例えば、２−メトキシエチルエーテル（ジグライム）、エチレングリコールモノメチルエーテル、プロピレングリコールモノメチルエーテル；乳酸エステル、例えば、乳酸エチルまたは乳酸メチル、乳酸エチルが好ましい；プロピオン酸エステル、特にプロピオン酸メチルおよびプロピオン酸エチル；セロソルブエステル、例えば、メチルセロソルブアセタート；芳香族炭化水素、例えば、トルエンもしくはキシレン；またはケトン、例えば、メチルエチルケトン、シクロヘキサノンおよび２−ヘプタノンが挙げられる。フォトレジストの固形分量は、典型的には、フォトレジスト組成物の全重量の５〜３５重量パーセントで変化する。
【００３８】
本発明のフォトレジストは既知の手順に従って使用されうる。本発明のフォトレジストは乾燥膜として適用されうるが、本発明のフォトレジストは液体コーティング組成物として基体上に好ましくは適用され、加熱して乾燥させ、好ましくは塗膜層が粘着性でなくなるまで溶媒を除去し、フォトマスクを通して活性化放射線に露光し、場合によって露光後ベークして、レジスト塗膜層の露光領域と未露光領域との間の溶解度の違いを作り出すか、または増大させて、次いでアルカリ水性現像剤で好ましくは現像されて、レリーフ像を形成させる。本発明のレジストが適用され、処理される基体は、好適には、マイクロエレクトロニクスウェハのようなフォトレジストを伴うプロセスにおいて使用されるあらゆる基体でありうる。例えば、この基体はケイ素、二酸化ケイ素、またはアルミニウム−酸化アルミニウムマイクロエレクトロニクスウェハであることができる。ガリウムヒ素、セラミック、石英または銅基体も使用されうる。液晶ディスプレイおよび他のフラットパネルディスプレイ用途に使用される基体、例えばガラス基体、インジウムスズ酸化物コーティング基体なども好適に使用される。液体コーティングレジスト組成物はあらゆる標準的な手段、例えば、スピニング、ディッピングまたはローラーコーティングによって適用されうる。露光エネルギーは感放射線システムの光活性成分を効果的に活性化し、レジスト塗膜層にパターン形成された像を生じさせるのに充分であるべきである。好適な露光エネルギーは、典型的には約１〜３００ｍＪ／ｃｍ２の範囲である。上述のように、好ましい露光波長には、サブ２００ｎｍ、例えば、１９３ｎｍが挙げられる。好適な露光後ベーク温度は、約５０℃以上、より具体的には約５０℃〜１４０℃である。酸硬化型ネガ型レジストについては、現像により形成されたレリーフ像をさらに硬化させるために、所望の場合には、約１００〜１５０℃の温度で数分以上、現像後ベークが使用されうる。現像および現像後の任意の硬化の後で、現像により露出した基体表面は、次いで、例えば、当該技術分野で知られている手順に従ってフォトレジストが除かれた基体領域を化学的にエッチングまたはめっきすることにより、選択的に処理されることができる。好適なエッチング剤には、フッ化水素酸エッチング溶液、およびプラズマガスエッチング剤、例えば、酸素プラズマエッチング剤が挙げられる。
以下の非限定的な実施例は本発明の例示である。
【実施例】
【００３９】
実施例１：ＴＰＳ  ＤＨＣ  ＴＦＢＳの合成
ＴＢＰＴＭＳ３ＯＨ−ＡｄＴＦＢＳの３工程合成がスキームＢに記載される。各工程についての詳細な合成手順は以下に概説される。
【化９】
2011219456.tif 000010
【００４０】
工程１：ＤＨＣ−ＴＦＢＢｒの合成
３Ｌのフラスコに、窒素スイープ下で、１２０ｇのデヒドロコール酸（２９８．１２ｍｍｏｌ）、５０．７ｇの１，１’−カルボニルジイミダゾール（ＣＤＩ）および１８００ｍＬのトルエンを入れた。この混合物を室温で２〜３時間保持した。この混合物は還流加熱され、次いで、７０．４０ｇの４−ブロモ−３，３，４，４−テトラフルオロ−ブタン−１−オール（３１２．９ｍｍｏｌ）を５分間にわたって添加した。この混合物は、一晩加熱して、ゆっくりと琥珀色の溶液になった。反応物は２５℃に冷却されて、分離漏斗に入れられ、次いで、ｐＨがＤＩ水のｐＨに等しくなるまで、水（１０回×８００ｍｌ）で洗浄された。上部トルエン層（琥珀色）にＭｇＳＯ４および１５ｇの活性炭が添加された。この混合物を２時間攪拌し、次いでろ過した。濾液（トルエン）を減圧下で除去し、白色固体を得た。この固体は７０℃で１８時間真空乾燥させて、１３６ｇの生成物（７５％収率）を得た。生成物であるＤＨＣ−ＴＦＢＢｒは工程２で使用された。
【００４１】
工程２：ＤＨＣ−ＴＦＢＳＮａの合成
工程１からの生成物であるＤＨＣ−ＴＦＢＢｒ（１３６ｇ）は３Ｌのフラスコ中で７８ｇのチオ亜硫酸ナトリウム、５６．８ｇの重炭酸ナトリウム、１３００ｍｌのアセトニトリルおよび６５０ｍｌの脱イオン水と一緒にされた。この混合物を６０℃で１６時間保持した。この混合物を室温に冷却した。アセトニトリル層を集め、２Ｌフラスコに入れて、アセトニトリルの〜５０％を除去することにより水を共沸除去した。沈殿した何らかの塩が除去され、濾液を１０Ｌのメチルｔ−ブチルエーテルに注いだ。ろ過により固体が集められ、乾燥させられた。１３８．５ｇのスルフィン酸塩が得られ、これが７５０ｍｌのアセトニトリルおよび３５０ｍｌのＤＩ水の混合物に添加された。この混合物に、１５０ｍｇのＮａＷＯ４・２Ｈ２Ｏおよび３８．２ｇの３０％過酸化水素を添加した。この溶液は室温で２〜３時間攪拌された。生成物であるＤＨＣ−ＴＦＢＳＮａは通常の仕上げの後で無色の固体として得られた。収率１００ｇ（７１％）。生成物は第３の工程において使用された。
【００４２】
工程３：ＴＰＳ  ＤＨＣ−ＴＦＢＳの合成
１１１ｇのＤＨＣ−ＴＦＢＳＮａ、７５０ｍｌの塩化メチレン中の６０．５０ｇの臭化トリフェニルスルホニウム、および１００ｍｌの脱イオン水から製造された混合物が室温で１８時間攪拌された。層が分離させられ、下部有機層は１０回×５００ｍｌの脱イオン水で洗浄された。塩化メチレンはＭｇＳＯ４で乾燥させられ、次いで体積が４０％減少させられた。塩化メチレン溶液はゆっくりと１０Ｌのメチルｔ−ブチルエーテルに添加された。固体が集められ、乾燥させられて、１３９ｇのＴＰＳ  ＤＨＣ−ＴＦＢＳが得られた。この生成物は５００ｍｌのＭＴＢＥ中で一晩還流させられて、集められ、乾燥させられて、１３１ｇの分析的に純粋な生成物を得た。
【００４３】
実施例３：フォトレジスト調製およびリソグラフィプロセス
本発明のフォトレジストは、レジスト組成物の全重量基準にした重量パーセントで表される量で、以下の成分を混合することにより調製される：
【表１】
2011219456.tif 000011
【００４４】
樹脂バインダーは、ターポリマー（メタクリル酸２−メチル−２−アダマンチ／メタクリル酸ベータ−ヒドロキシ−ガンマ−ブチロラクトン／メタクリル酸シアノ−ノルボルニル）である。光酸発生剤は、上記実施例１において製造される化合物ＴＰＳ  ＤＨＣ−ＴＦＢＳである。これらの樹脂およびＰＡＧ成分は乳酸エチル溶媒中で混合される。
配合されたレジスト組成物はＨＭＤＳ蒸気処理された４インチシリコンウェハ上にスピンコーティングされ、真空ホットプレートで９０℃、６０秒間ソフトベークされる。レジスト塗膜層はフォトマスクを通して１９３ｎｍで露光され、次いで、露光された塗膜層は１１０℃で露光後ベークされる。コーティングされたウェハは次いで０．２６Ｎのテトラブチルアンモニウムヒドロキシド水溶液で処理され、像形成されたレジスト層を現像する。
【外国語明細書】
2011219456000001.pdf
2011219456000002.pdf
2011219456000003.pdf